(57)【要約】【課題】  車両用天井材の製造費を安価にする。【解決手段】芯材３の上面に順次設けられた上繊維層７、上バリア層８及び不織布９を有する基材２を基台Ｂに載置し、基材２の上にフェルト１０を載置する。超音波溶着用のホーンＨをフェルト１０の上面から基材２の所定の深さまで押し込むとともに、ホーンＨを上下方向に超音波振動させる。これにより、フェルト１０を芯材３に溶着する。【選択図】図５
2006272709.tif 000002
【特許請求の範囲】
【請求項１】
発泡ウレタンからなる芯材と、この芯材の上側に設けられた補強用の繊維層と、上記繊維層の上側に設けられたフェルトとを備えた車両用天井材において、
上記フェルトが上記芯材に超音波溶着されていることを特徴とする車両用天井材。
【請求項２】
上記繊維層と上記フェルトとの間に化学繊維からなる不織布が設けられていることを特徴とする請求項１に記載の車両用天井材。
【請求項３】
発泡ウレタンからなる芯材と、この芯材の上側に設けられた繊維層と、上記繊維層の上側に設けられたフェルトとを備えた車両用天井材を、上記芯材側に配置された基台と上記フェルト側に配置されたホーンとによって挟持し、その状態で上記ホーンを上記基台に対して接近離間する方向へ超音波振動させることにより、上記フェルトを上記芯材に溶着することを特徴とする車両用天井材の製造方法。
【請求項４】
上記繊維層と上記フェルトとの間に化学繊維からなる不織布が設けられていることを特徴とする請求項３に記載の車両用天井材の製造方法。
【発明の詳細な説明】
【技術分野】
【０００１】
この発明は、車両の天井の内装材として用いられる車両用天井材及びその天井材を製造するための製造方法に関する。
【背景技術】
【０００２】
一般に車両用天井材は、下記特許文献１に記載されているように、発泡ウレタンからなる半硬質の芯材と、この芯材の上下両面に設けられた補強用の繊維層と、下側の繊維層に設けられた表皮材と、上側の繊維層に設けられた裏地層とを備えている。
【０００３】
【特許文献１】特開２００１−３０１５３９
【０００４】
最近では、裏地層にフェルトを接着した車両用天井材が多用されている。これは、フェルトの吸音性ないしは遮音性により、車外の騒音が車内に入り込むのを防止し、それによって車内の静粛性を向上させることができるからである。
【発明の開示】
【発明が解決しようとする課題】
【０００５】
車両用天井材は、日射によって加熱された天井により高温に加熱される。したがって、フェルトを接着する接着剤も高温に加熱される。そこで、接着剤としては、耐熱性に優れた接着剤を用いる必要がある。ところが、耐熱性の高い接着剤は高価である。このため、天井材の製造費が嵩むという問題があった。また、フェルトを接着する場合には、フェルトの広さに対応した広い範囲にわたって接着剤を塗布しなければならず、接着剤の塗布に多くの手間と時間を要するという問題があった。
【課題を解決するための手段】
【０００６】
上記の問題を解決するために、第１の発明は、発泡ウレタンからなる芯材と、この芯材の上側に設けられた補強用の繊維層と、上記繊維層の上側に設けられたフェルトとを備えた車両用天井材において、上記フェルトが上記芯材に超音波溶着されていることを特徴としている。
この場合、上記繊維層と上記フェルトとの間には化学繊維からなる不織布が設けられていてもよい。
上記の問題を解決するために、第２の発明は、発泡ウレタンからなる芯材と、この芯材の上側に設けられた繊維層と、上記繊維層の上側に設けられたフェルトとを備えた車両用天井材を、上記芯材側に配置された基台と上記フェルト側に配置されたホーンとによって挟持し、その状態で上記ホーンを上記基台に対して接近離間する方向へ超音波振動させることにより、上記フェルトを上記芯材に溶着することを特徴としている。
この場合、上記繊維層と上記フェルトとの間に化学繊維からなる不織布が設けられていてもよい。
【発明の効果】
【０００７】
上記特徴構成を有するこの発明によれば、フェルトを芯材に超音波溶着するものであるから、フェルトの芯材への固着に際しては接着剤を全く必要としない。したがって、車両用天井材を安価に製造することができる。また、接着剤を塗布するための手間及び時間を省くことができる。
【発明を実施するための最良の形態】
【０００８】
以下、この発明を実施するための最良の形態を、図面を参照して説明する。
図１は、この発明に係る車両用天井材１の要部を示す拡大断面図である。この天井材１は、基材２と、フェルト１０とを備えている。
【０００９】
図１および図２に示すように、基材２は、芯材３、この芯材３の下面に設けられた下繊維層４、この下繊維層４の下面に設けられた下バリア層５、この下バリア層５の下面に設けられた表皮材６、芯材３の上面に設けられた上繊維層（繊維層）７、この上繊維層７の上面に設けられた上バリア層８、及びこの上バリア層８の上面に設けられた不織布９を有している。
【００１０】
芯材３は、板状をなすものであり、天井材１全体を一定の形状に維持することができるだけの強度を有している。しかも、適宜の柔軟性を併せ持つように、半硬質状態に形成されている。そのために芯材３は、ポリウレタンを発泡させることによって形成されている。発泡倍率は、３０〜５０倍にするのが望ましい。また、芯材３は、日射によって高温になった車両の天井によって高温に加熱されるので、融点が比較的高い（例えば、融点が２００°Ｃ以上）ポリウレタンを用いるのが望ましい。
【００１１】
下繊維層４は、芯材３を補強するためのものであり、多数のガラス繊維によって構成されている。多数のガラス繊維は、芯材３の下面に沿って厚さ０．２〜０．３ｍｍ程度の層状をなすように配置されている。そして、ガラス繊維どうしを接着剤によって接着することによって下繊維層４が構成されている。しかも、下繊維層４は、芯材３に接着されている。
【００１２】
下バリア層５は、基材２を後述するようにして製造するときに、ガラス繊維を接着するための接着剤が表皮材６に至るのを防止するためのものであり、一又は互いにラミネート（熱圧着）された複数の樹脂フィルムによって構成されている。この実施の形態では、順次積層されたポリエチレンフィルム５１、ポリアミドフィルム５２及びポリエチレンフィルム５３によって構成されている。下バリア層５は、ポリエチレンフィルム５１，５３のいずれか一方と、ポリアミド５２とによって構成してもよく、ポリアミド５２だけで構成してもよい。下バリア層５は、下繊維層４に接着されている。下バリア層５は、下繊維層４を接着するための接着剤が固化した後は、水分（湿気）が天井材１を透過するのを防止するためのバリア材として機能する。
【００１３】
表皮材６は、天井材１の車内に臨む表面を構成するものであり、公知の各種のものを採用することができる。この実施の形態では、クッション性を有するポリウレタンフォーム（図示せず）と、このポリウレタンフォームの下面にラミネート（圧着）されたトリコットとによって構成されており、ポリウレタンフォームが下バリア層５の下面に接着されている。
【００１４】
上繊維層７は、下繊維層４と同様に多数のガラス繊維を接着することによって構成されており、芯材３の上面に接着されている。
【００１５】
上バリア層８は、上繊維層７に対して用いられる接着剤が不織布９に至るのを防止するためのものである。上バリア層８は、下バリア層５と同様に、複数の樹脂フィルムによって構成してもよいが、この実施の形態では、ポリエチレンテレフタレートフィルムの単層構造とされている。上バリア層８は、芯材３の上面に接着されている。上バリア層８は、上繊維層７を接着するための接着剤が固化した後は、水分が天井材１を通過するのを防止するためのバリア材として機能する。
【００１６】
不織布９は、加熱された金型（図示せず）を用いて基材２を成形する際に、基材２が金型の表面に固着するのを防止するためのものであり、一種の離型材としての機能を果たす。そこで、不織布としては、金型の熱によって溶融されないよう、溶融温度が金型による加熱温度より高い化学繊維によって構成される。この実施の形態では、金型が１３０°Ｃ程度に加熱されることから、不織布９は、溶融温度が１６０〜１８０°Ｃであるポリエチレンテレフタレート繊維によって構成されている。
【００１７】
上記各部材３〜９は、基材１の成形と同時に隣接する部材どうしが固着される。すなわち、基材１の成形時には、芯材３の上下両面にそれぞれ熱反応性接着剤が塗布される。そして、芯材３の下面には、下繊維層４を構成するガラス繊維、バリア層５及び表皮材６が順次積層される。芯材３の上面には、上繊維層７を構成するガラス繊維、バリア層８、不織布９が順次積層される。この場合、互いに固着されるバリア層５の下面と表皮材６の上面との少なくとも一方には、ホットメルトフィルムをラミネートしておく。バリア層５の上面にもホットメルトフィルムをラミネートしておくことが望ましい。また、バリア層８と不織布９とは、ラミネートしておき、それによってバリア層８と不織布９とを一体に取り扱えるようにしておくことが望ましい。
【００１８】
各部材３〜９を積層してなる積層体は、上記のように、所定の温度に加熱された金型にセットされる。この場合、不織布９が金型の成形面に押し付けられる。金型にセットされた積層体は、金型によって加熱される。すると、芯材３の下面に塗布された接着剤によってガラス繊維が芯材３に固着される。それによって下繊維層４が形成される。しかも、この下繊維層４は、芯材３に接着される。芯材３の下面に塗布された接着剤は、ガラス繊維間を通過して下バリア層５に達し、下バリア層５を下繊維層４に接着する。下バリア層５にホットメルトフィルムがラミネートされている場合には、そのホットメルトフィルムが金型の熱によって溶融された後に固化することによって下繊維層４とバリア層５とを接着する。したがって、下繊維層４とバリア層５とをより強力に接着することができる。下バリア層５と表皮材６とは、金型の熱によって溶融されたホットメルトフィルムによって接着される。芯材３の上面には、同様にして、上繊維層７が接着されるとともに、上繊維層７に上バリア層８が接着される。このように各部材３〜９が接着されることによって基材２が構成される。しかも、基材２は金型によって所定の形状に成形される。
【００１９】
上記フェルト１０は、車外の騒音が車室内に侵入するのを防止するためのものであり、羊毛、綿等の天然繊維と、ポリエチレンテレフタレート繊維等の化学繊維とによって構成されている。フェルト１０は、天然繊維だけ、又は化学繊維だけで構成してもよい。フェルト１０の厚さは、求める静粛性等に応じて適宜に選択されるが、少なくとも芯材３とフェルト１０との間に介在する各部材（この実施の形態では、上繊維層７、上バリア層８及び不織布９）の合計厚さより厚く設定されている。
【００２０】
フェルト１０は、次に述べるようにして基材２に超音波溶着されている。すなわち、図３に示すように、基台Ｂに基材２が載置され、基材２の不織布９上にフェルト１０が載置される。フェルト１０の上方には、軸線を上下方向に向けたホーンＨが配置される。図４に示すように、ホーンＨは、その下端面がフェルト１０の上面に押し付けられた状態で所定の深さまで押し込まれる。その結果、ホーンＨの真下及びその近傍に位置するフェルト１０が弾性的に大きく圧縮変形され、さらに不織布９、上バリア層８及び上繊維層７並びに芯材３の上部が圧縮変形される。
【００２１】
その後、ホーンＨは、上下方向（ホーンＨと基台Ｂとによる挟持方向）へ超音波振動しながらフェルト１０に対して下方へさらに押し込まれる。ホーンＨの振動数は、例えば２０〜６０ＫＨｚに設定される。また、ホーンＨのフェルト１０に対する押し込み量は、芯材３とフェルト１０との溶着強度が所定の強度以上になるように実験に基づいて定められる。ホーンＨは、フェルト１０に所定深さまで押し込んで位置固定し、その位置で振動させてよい。
【００２２】
ホーンＨが超音波振動すると、ホーンＨの真下に位置する不織布９及び上バリア層８が振動エネルギに起因する熱によって溶融され、当該部分に貫通孔が形成された状況を呈する。さらに、ホーンＨの真下に位置する芯材３の上面部が振動エネルギによって溶融される。芯材３の溶融樹脂は、上繊維層７のガラス繊維間を通過し、さらに上バリア層８及び不織布９に形成された貫通孔を通って（上バリア層８及び不織布９が溶融されて生じた溶融樹脂と混合して）フェルト１０に達する。そして、溶融樹脂がフェルト１０を構成する繊維に絡みつく。したがって、ホーンＨの振動を停止させて溶融樹脂を固化させると、芯材３とフェルト１０とが固着（溶着）される。フェルト１０を構成する繊維の一部又は全部として合成繊維が用いられている場合には、その合成繊維が超音波振動に基づく熱によって溶融される結果、フェルト１０が芯材３により一層強力に溶着される。
【００２３】
このように、この発明によれば、フェルト１０が芯材３に溶着されるものであるから、接着剤を用いる必要がない。したがって、フェルト１０と芯材３との固着に要する手間及び時間を大幅に低減することができる。また、高価な接着剤を必要としないので、車両用天井材１の製造費を低減することができる。
【００２４】
なお、この発明は、上記の実施の形態に限定されるものでなく、その要旨を逸脱しない範囲において適宜変更可能である。
例えば、上記の実施の形態においては、フェルト１０と上繊維層７との間に不織布９及び上バリア層８を介在させているが、フェルト１０を上繊維層７の上に直接設けてもよく、不織布９と上バリア層８とのいずれか一方だけを介在させてもよい。
【図面の簡単な説明】
【００２５】
【図１】この発明に係る車両用天井材の一実施の形態の要部を示す拡大断面図である。
【図２】同実施の形態の基材とフェルトとを溶着する前の状態で示す断面図である。
【図３】この発明に係る溶着方法を説明するための図であって、基材及びフェルトを基台に載置した状態を示す断面図である。
【図４】同方法を説明するための図であって、ホーンをフェルトに対して所定の深さまで押し込んだ状態を示す断面図である。
【図５】同方法を説明するための図であって、フェルトと基材との溶着が完了したときの状態を示す断面図である。
【符号の説明】
【００２６】
Ｂ  基台
Ｈ  ホーン
１  車両用天井材
２  基材
３  芯材
７  上繊維層（繊維層）
９  不織布
１０  フェルト
【図１】
2006272709.tif 000003
【図２】
2006272709.tif 000004
【図３】
2006272709.tif 000005
【図４】
2006272709.tif 000006
【図５】
2006272709.tif 000007